【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
少なくとも２つの重なり合う織物片と、
継ぎ目であって、少なくとも２つの重なり合う織物片の間に少なくとも１つの放射線溶接される接着点を含む継ぎ目と
を含む織物構成物であって、
該継ぎ目は、放射線吸収性のインクを、一般に、重なり合う織物片の範囲に分散させる工程と、その後、分散された放射線吸収性のインクおよび織物片を、放射線吸収性のインクによって吸収される少なくともいくつかの波長を有する放射線に対して曝露する工程とによって形成される、
接合された織物構成物。
【請求項２】
前記織物片の織物がナイロン、ポリエステル、ポリウレタン、ポリオレフィンまたはそれらの組み合わせを含むことを特徴とする請求項１に記載の織物構成物。
【請求項３】
前記継ぎ目を形成する放射線吸収性のインクが赤外線吸収性のインクを含むことを特徴とする請求項１または２に記載の織物構成物。
【請求項４】
前記赤外線吸収性のインクがシアニン染料、スクアリリウム染料、クロコニウム染料またはそのような染料の組み合わせを含むことを特徴とする請求項３に記載の織物構成物。
【請求項５】
少なくとも２つの重なり合う織物片の間に間挿される高分子フィルムをさらに含むことを特徴とする請求項１から４のいずれか一項に記載の織物構成物。
【請求項６】
少なくとも２つの重なり合う織物片の間に間挿される前記高分子フィルムがポリアミドを含むことを特徴とする請求項５に記載の織物構成物。
【請求項７】
前記織物片の織物または間挿される高分子フィルムのいずれかまたは両方がナイロン６６を含むことを特徴とする請求項１から６のいずれか一項に記載の織物構成物。
【請求項８】
前記継ぎ目が、４３０Ｎの強度平均値を有し、および８０ｋＰの織物構成物膨張内圧で空気３リットル毎秒のガス漏れ速度を有することを特徴とする請求項１から７のいずれか一項に記載の織物構成物。
【請求項９】
前記継ぎ目が６９０Ｎの強度平均値を有することを特徴とする請求項１から７のいずれか一項に記載の織物構成物。
【請求項１０】
織物構成物が、衣料、室内装飾用織物、またはガス可膨張性の安全クッション、エアバッグまたはカーテンを含むことを特徴とする請求項７に記載の織物構成物。
【請求項１１】
少なくとも２つの重なり合う織物片の間に放射線溶接された接着点を形成するための方法であって、
接着される重なり合う織物片を重ね合わせる工程と、
任意選択的に、重ね合わされた織物片に対して圧力を加える工程と、
放射線吸収性のインクを、重ね合わされた織物片の織物片が接着される領域に塗布する工程と、
重ね合わされた織物片のインク塗布された領域を、放射線吸収性のインクによって吸収される少なくともいくつかの波長の放射線を放射することができる放射線源に対して曝露する工程と
を含む方法。
【請求項１２】
実質的にガス不透過性の、機械的に強い２つ以上の織物の継ぎ目を作り出す方法であって、
接着される織物片を重ね合わせる工程と、
少なくともいくつかの重ね合わされた織物片の間に高分子フィルムを間挿する工程と、
任意選択的に、重ね合わされた織物片および間挿された高分子フィルムに対して圧力を加える工程と、
放射線エネルギー吸収性のインクを、重ね合わされた織物片および高分子フィルムの少なくとも１つの、織物片が接着される領域に塗布する工程と、
重ね合わされた織物片のインク塗布された領域を、放射線吸収性のインクによって吸収される少なくともいくつかの波長を有する放射線を放射することができる放射線源に対して曝露する工程と
を含む方法。
【請求項１３】
前記織物片の織物がナイロン、ポリエステル、ポリウレタン、ポリオレフィンまたはそれらの組み合わせを含むことを特徴とする請求項１１または１２に記載の方法。
【請求項１４】
前記放射線吸収性のインクが赤外線吸収性のインクを含むことを特徴とする請求項１１から１３のいずれか一項に記載の方法。
【請求項１５】
前記赤外線吸収性のインクがシアニン染料、スクアリリウム染料、クロコニウム染料またはそのような染料の組み合わせを含むことを特徴とする請求項１４に記載の方法。
【請求項１６】
前記放射線源がレーザーを含むことを特徴とする請求項１１から１５のいずれか一項に記載の方法。
【請求項１７】
前記レーザーの出力を２００から１０００ワットの出力範囲で加えることを特徴とする請求項１６に記載の方法。
【請求項１８】
前記レーザーを、前記インク塗布された領域に沿って、１から２５メートル毎分の速度で走査することをさらに含むことを特徴とする請求項１７に記載の方法。
【請求項１９】
前記織物片の織物または間挿される高分子フィルムのいずれかまたは両方がナイロン６６を含むことを特徴とする請求項１１から１８のいずれか一項に記載の方法。
【手続補正２】
【補正対象書類名】明細書
【補正対象項目名】００３５
【補正方法】変更
【補正の内容】
【００３５】
（実施例２）
本発明の本実施例では、比較例と同一の織布を用いて、織物の２つの端部を含む重ね合わされた継ぎ目を準備する。織物の端部の重なりの中に、５０ミクロンの厚さのコポリアミドフィルム（ＤＡＲＴＥＫ（商標登録）、ＤｕＰｏｎｔ Ｃａｎａｄａ社（Mississauga、 Ontario、 Canada) 製のナイロン６６フィルム）を間挿する。この織物の重なりとフィルムとのサンドイッチを、次いで、実施例１で使用したのと同一の染料で塗装し、および実施例１でと全く同じ方法で、継ぎ目溶接をする。この方法で形成される溶接された継ぎ目は、６９２Ｎの平均強度を有することが示される。
以下に、本発明の好ましい態様を示す。
１．少なくとも２つの重なり合う織物片と、
継ぎ目であって、少なくとも２つの重なり合う織物片の間に少なくとも１つの放射線溶接される接着点を含む継ぎ目と
を含む接合された織物であって、
該継ぎ目は、放射線吸収性のインクを、一般に、重なり合う織物片の範囲に分散させる工程と、分散された放射線吸収性のインクおよび織物片を、放射線吸収性のインクによって吸収される少なくともいくつかの波長の放射線に対して曝露する工程とによって形成される、
接合された織物。
２．前記織物片が合成高分子繊維を含むことを特徴とする１．に記載の織物。
３．前記合成高分子繊維がナイロン、ポリエステル、ポリウレタン、ポリオレフィンまたはそれらの組み合わせを含むことを特徴とする２．に記載の織物。
４．前記織物がナイロン６６を含むことを特徴とする３．に記載の織物。
５．前記放射線吸収性のインクが赤外線吸収性のインクを含むことを特徴とする４．に記載の織物。
６．前記赤外線吸収性のインクがシアニン染料、スクアリリウム染料、クロコニウム染料またはそれらの組み合わせを含むことを特徴とする５．に記載の織物。
７．６．に記載の織物を含む織物構成物。
８．織物構成物が、衣料、室内装飾用織物、またはガス可膨張性の安全クッションまたはカーテンを含むことを特徴とする７．に記載の織物構成物。
９．織物構成物が自動車用のガス可膨張性の安全クッションまたはカーテンを含むことを特徴とする８．に記載の織物構成物。
１０．継ぎ目強度が約４３０Ｎの平均値を有することを特徴とする９．に記載の織物構成物。
１１．ガス漏れ速度が、約８０ｋＰの織物構成物膨張内圧で空気約３リットル毎秒であることを特徴とする１０．に記載の織物構成物。
１２．少なくとも２つの重なり合う織物片の間に間挿されるポリアミドフィルムをさらに含むことを特徴とする１１．に記載の織物構成物。
１３．ポリアミドフィルムがナイロン６６を含むことを特徴とする１２．に記載の織物構成物。
１４．継ぎ目強度が約６９０Ｎの平均値を有することを特徴とする１２．に記載の織物構成物。
１５．１．に記載の織物を含む織物構成物。
１６．少なくとも２つの重なり合う織物片の間に間挿される高分子フィルムをさらに含むことを特徴とする１５．に記載の織物構成物。
１７．織物構成物が衣料、室内装飾用品またはガス可膨張性の安全クッションまたはカーテン、またはエアバッグを含むことを特徴とする１６．に記載の織物構成物。
１８．少なくとも２つの重なり合う織物片の間に放射線溶接された接着点を形成するための方法であって、
接着される重なり合う織物片を重ね合わせる工程と、
任意選択的に、重ね合わされた織物片に対して圧力を加える工程と、
放射線吸収性のインクを、重ね合わされた織物片の織物片が接着される領域に塗布する工程と、
重ね合わされた織物片のインク塗布された領域を、放射線吸収性のインクによって吸収される少なくともいくつかの波長の放射線を放射することができる放射線源に対して曝露する工程と
を含む方法。
１９．前記織物片の織物がナイロン、ポリエステル、ポリウレタン、ポリオレフィンまたはそれらの組み合わせを含むことを特徴とする１８．に記載の方法。
２０．前記織物がナイロン６６を含むことを特徴とする１９．に記載の方法。
２１．前記放射線吸収性のインクが赤外線吸収性のインクを含むことを特徴とする２０．に記載の方法。
２２．前記赤外線吸収性のインクがシアニン染料、スクアリリウム染料、クロコニウム染料またはそれらの組み合わせを含むことを特徴とする２１．に記載の方法。
２３．前記放射線源がレーザーを含むことを特徴とする２２．に記載の方法。
２４．前記レーザーの出力を約２００から約１０００ワットの出力範囲で加えることを特徴とする２３．に記載の方法。
２５．前記レーザーを、前記インク塗布された領域に沿って、約１から約２５メートル毎分の速度で走査することをさらに含むことを特徴とする２４．に記載の方法。
２６．前記放射線吸収性のインク塗布する前に、前記重ね合わされる織物片の間にポリアミドフィルムを間挿することをさらに含むことを特徴とする２５．に記載の方法。
２７．前記ポリアミドフィルムがナイロン６６を含むことを特徴とする２６．に記載の方法。
２８．実質的にガス不透過性の、機械的に強い２つ以上の織物の継ぎ目を作り出す方法であって、
接着される織物片を重ね合わせる工程と、
少なくともいくつかの重ね合わされた織物片の間に高分子フィルムを間挿する工程と、
任意選択的に、重ね合わされた織物片および間挿された高分子フィルムに対して圧力を加える工程と、
放射線エネルギー吸収性のインクを、重ね合わされた織物片および高分子フィルムの少なくとも１つの、織物片が接着される領域に塗布する工程と、
重ね合わされた織物片のインク塗布された領域を、放射線吸収性のインクによって吸収される少なくともいくつかの波長を有する放射線を放射することができる放射線源に対して曝露する工程と
を含む方法。